(57)【要約】  形成される膜が高耐熱性、高強度、及び高クラック耐性を有するポジ型感光性シロキサン組成物、副生成物が生じず、不良の発生が抑制され、容易に安価に層間絶縁膜が形成され、透過率が良好であるアクティブマトリクス基板、該アクティブマトリクス基板を備える表示装置、並びに該アクティブマトリクス基板の製造方法を提供する。  アクティブマトリクス基板３０は、絶縁基板１０上に、互いに平行に延びるように設けられた複数のゲート配線１１と、各ゲート配線１１と交叉する方向に互いに平行に延びるように設けられた複数のソース配線１２とを有する。ソース配線１２の下側の、ゲート配線１１とソース配線１２との交叉部分を含む部分に、層間絶縁膜１４及びゲート絶縁膜１５が介在している。層間絶縁膜１４はポジ型感光性シロキサン組成物を用い、レジストを使用せずに形成される。
2016125836.tif 000002
【特許請求の範囲】
【請求項１】
（Ｉ）テトラメチルアンモニウムヒドロキシド（ＴＭＡＨ）水溶液に対する溶解速度が異なる少なくとも２種類以上のポリシロキサン、（II）ジアゾナフトキノン誘導体、（III）光酸発生剤、及び（IV）溶剤を含有するポジ型感光性シロキサン組成物であって、
前記ポリシロキサン（Ｉ）が、
（Ａ）下記一般式（１）：
Ｒ1 nＳｉ（ＯＲ2 ）4-n 
（式中、Ｒ1 は、任意のメチレンが酸素で置き換えられてもよい炭素数１〜２０の直鎖状、分岐状若しくは環状のアルキル基、又は炭素数６〜２０で任意の水素がフッ素で置き換えられてもよいアリール基を表し、Ｒ2 は、炭素数１〜５のアルキル基を表し、ｎは０又は１を表す。）
で表されるシラン化合物を塩基性触媒の存在下で加水分解及び縮合させて得られるプリベーク後の膜が５質量％ＴＭＡＨ水溶液に可溶であり、その溶解速度が１０００Å／秒以下であるポリシロキサン（Ia）と、
（Ｂ）前記一般式（１）で表されるシラン化合物を塩基性触媒又は酸性触媒の存在下で加水分解及び縮合させて得られるプリベーク後の膜の２．３８質量％ＴＭＡＨ水溶液に対する溶解速度が１００Å／秒以上であるポリシロキサン（Ib）と
の混合物であることを特徴とするポジ型感光性シロキサン組成物。
【請求項２】
前記ポリシロキサンが、一般式（１）におけるｎ＝０のシラン化合物を２０モル％以下で反応させて得られたことを特徴とする、請求項１に記載のポジ型感光性シロキサン組成物。
【請求項３】
前記ジアゾナフトキノン誘導体、及び前記光酸発生剤の量が、前記ポリシロキサン（Ｉ）１００質量部に対して、夫々３質量部以上１０質量部以下、及び０．０１質量部以上１０質量部以下であることを特徴とする請求項１又は２に記載のポジ型感光性シロキサン組成物。
【請求項４】
基板上に、複数のソース配線と複数のゲート配線とを立体的に交叉するように形成し、前記ソース配線と前記ゲート配線とが交叉する部分の近傍に薄膜トランジスタを形成し、該薄膜トランジスタを介して対応するソース配線に電気的に接続される画素電極を形成してあり、少なくとも前記ソース配線と前記ゲート配線との間に、請求項１から３までのいずれか１項のポジ型感光性シロキサン組成物の硬化物からなる層間絶縁膜が介在することを特徴とするアクティブマトリクス基板。
【請求項５】
前記層間絶縁膜が、
３００℃以上の耐熱性を有し、
光透過率が９０％以上であり、
３００℃における膜厚減少量が５％以下であり、
比誘電率が４以下であることを特徴とする請求項１に記載のアクティブマトリクス基板。
【請求項６】
前記層間絶縁膜が、前記ソース配線と前記ゲート配線とが交叉する部分に形成してあることを特徴とする請求項４又は５に記載のアクティブマトリクス基板。
【請求項７】
前記薄膜トランジスタの上側に、前記硬化物からなる層間絶縁膜をさらに有することを特徴とする請求項４から６までのいずれか１項に記載のアクティブマトリクス基板。
【請求項８】
請求項４から７までのいずれか１項に記載のアクティブマトリクス基板と、
該アクティブマトリクス基板上に配置された表示媒体層と、
前記アクティブマトリクス基板に前記表示媒体層を介して対向する対向基板と
を備えることを特徴とする表示装置。
【請求項９】
基板上に、複数のソース配線と複数のゲート配線とを立体的に交叉するように形成し、前記ソース配線と前記ゲート配線とが交叉する部分の近傍に薄膜トランジスタを形成し、該薄膜トランジスタを介して対応するソース配線に電気的に接続される画素電極を形成する工程を有し、少なくとも前記ソース配線と前記ゲート配線との間に、請求項１から３までのいずれか１項のポジ型感光性シロキサン組成物の硬化物からなる層間絶縁膜を形成する層間絶縁膜形成工程を有するアクティブマトリクス基板の製造方法であって、
前記層間絶縁膜形成工程が、
前記ポジ型感光性シロキサン組成物を用いて膜を形成する膜形成工程と、
形成した膜をプリベークする工程と、
プリベークした膜を露光する工程と、
露光した膜を現像する工程と、
現像した膜を焼成する工程と
を有することを特徴とするアクティブマトリクス基板の製造方法。
【請求項１０】
前記膜形成工程は、前記ソース配線と前記ゲート配線とが交叉する部分に膜を形成することを特徴とする請求項９に記載のアクティブマトリクス基板の製造方法。
【発明の詳細な説明】
【技術分野】
【０００１】
本発明は、半導体装置等の膜に用いられるポジ型感光性シロキサン組成物、該ポジ型感光性シロキサン組成物の硬化膜を有し、テレビジョン受信機，パーソナルコンピュータ等に備えられるアクティブマトリクス基板、該アクティブマトリクス基板を備える表示装置、及び該アクティブマトリクス基板の製造方法に関する。
【背景技術】
【０００２】
表示装置の中で、液晶表示装置は薄型であり、消費電力が低いという特徴を有する。特に、画素毎に薄膜トランジスタ（ＴＦＴ）等のスイッチング素子を備えるアクティブマトリクス基板を備える液晶表示装置は、高いコントラスト比、及び優れた応答特性を有し、高性能であるため、テレビジョン受信機、パーソナルコンピュータ等に好適に用いられている。【０００３】
アクティブマトリクス基板上には、複数のゲート配線（走査配線）と、各ゲート配線に層間絶縁膜を介して交叉する複数のソース配線（信号配線）とが形成されており、ゲート配線とソース配線との交叉部分の近傍に、画素をスイッチングする薄膜トランジスタが設けられている（例えば特許文献１等）。ゲート配線とソース配線との交叉部分に形成される容量（寄生容量）は、表示品位の低下の原因となるため、小さくするのが好ましく、該交叉部分に、ＳＯＧ（スピンオンガラス）材料を含む層間絶縁膜が形成されている。特許文献１のアクティブマトリクス基板においては、層間絶縁膜は、Ｓｉ−Ｏ−Ｃ結合を骨格とするシロキサン組成物を含むＳＯＧ材料から形成されている。
特許文献１においては、シロキサン組成物として具体的には、シロキサンオリゴマー及び空隙形成材を有機溶剤に均一に溶解してなる組成物（特許文献２）、
及び一般式： 
（ＨＲ2 ＳｉＯ1/2 ）x （ＳｉＯ4/2 ）1.0 
（式中、Ｒは水素原子、アルキル基およびアリール基からなる群から選択される基であり、Ｘは０．１≦Ｘ≦２．０である。）で示されるケイ素樹脂を主剤としてなる組成物（特許文献３）が挙げられている。【０００４】
図１５は、従来のアクティブマトリクス基板６０のＴＦＴ６１が形成されている部分の構造の一例を示す模式的断面図である。
図１５に示すように、アクティブマトリクス基板６０のガラス製の絶縁基板１０上に、ゲート電極１１ａ（ゲート配線１１の一部をなす）、及び容量配線１３が形成されている。
層間絶縁膜１４は絶縁基板１０を覆うように形成されている。層間絶縁膜１４は、上述のシロキサン組成物等を含むＳＯＧ材料からなる。ゲート電極１１ａ上、及び容量配線１３上で、夫々の端縁部を除く部分は層間絶縁膜１４により覆われず、開口部Ｃａ，Ｃａが形成されている。層間絶縁膜１４上にはゲート絶縁膜１５が形成され、ゲート絶縁膜１５上の、ゲート電極１１ａ側の開口部Ｃａに対応する部分に半導体膜１６が形成されている。そして、半導体膜１６を覆うようにｎ+ 膜１７が形成され、ソース領域及びドレイン領域が形成されており、ソース領域上及びドレイン領域上にソース電極１８及びドレイン電極１９が形成されている。ゲート電極１１ａ、ゲート絶縁膜１５、半導体膜１６、ｎ+ 膜１７、ソース電極１８、及びドレイン電極１９によりＴＦＴ６１が構成される。【０００５】
そして、ソース電極１８及びドレイン電極１９を覆うようにパッシベーション膜２１が成され、パッシベーション膜２１を覆うように有機材料を含む層間絶縁膜２２が形成されている。
また、容量配線１３側の開口部Ｃａにおいて、ゲート絶縁膜１５上には、容量電極２０が形成されている。容量電極２０上の開口部Ｃｂには画素電極２３が形成されている。【０００６】
図１６は、層間絶縁膜１４の形成の処理手順を示すフローチャートである。
絶縁基板１０、ゲート配線１１、及び容量配線１３上に、ＳＯＧ材料を塗布し、塗膜を形成する（Ｓ１１）。
塗膜を形成した後、ベークし、膜厚を調整する（Ｓ１２）。
ベーク後、塗膜上にフォトレジスト材料を塗布し、レジストを形成する（Ｓ１３）。
フォトマスクを用いて露光し（Ｓ１４）、現像（Ｓ１５）することにより、レジストパターンを形成する。
次に、レジストで覆われていない塗膜の部分について、例えば四フッ化炭素と酸素との混合ガスを用いてドライエッチング等のエッチングを行い（Ｓ１６）、開口部Ｃａを形成する。
最後に、レジストを剥離する（Ｓ１７）。
【先行技術文献】
【特許文献】
【０００７】
【特許文献１】特開２００８−１５３６８８号公報
【特許文献２】特開２００１−９８２２４号公報
【特許文献３】特開平６−２４０４５５号公報
【発明の概要】
【発明が解決しようとする課題】
【０００８】
以上のような特許文献１等のアクティブマトリクス基板において、ゲート配線１１とソース配線との間に、シロキサン組成物からなるＳＯＧ材料を含んでなる層間絶縁膜１４を形成する場合、開口部Ｃａを形成するためにレジスト塗布工程、エッチング工程、及びレジスト剥離工程を要するので、製造工程が煩雑であり、製造原価が高くなるという問題があった。【０００９】
そして、上述のシロキサン組成物からなる層間絶縁膜の膜強度は弱く、低温時に熱膨張率の差により膜応力が生じた場合に基板に反りが生じ、製造装置内において基板の流動トラブルが発生するという問題があった。また、膜応力により、膜にクラックが生じる、膜に剥がれ及び歪が生じる等の問題も生じ、露光工程において、焦点のずれが生じ、歩留りが低下するという問題もあった。
クラックが生じた場合、これに起因するシロキサン組成物由来の異物により、不良が発生するという問題がある。【００１０】
また、エッチングにより生じた副生成物に起因して不良発生率が高くなり、歩留りが低下して、さらに原価が高くなる。この副生成物により配線間にリークが生じるので、必要箇所以外にも層間絶縁膜１４を残存させており、すなわち層間絶縁膜１４の開口部分は、ＴＦＴ６１が形成されている部分、及び容量配線１３上の開口部Ｃａが形成されている部分等の一部に限られ、層間絶縁膜１４の開口面積が小さいので、パネル透過率の低下の要因となり、これを補償するために輝度が高いバックライトを使用する必要があった。【００１１】
本発明は斯かる事情に鑑みてなされたものであり、形成される膜が高耐熱性、低温硬化性、高強度、及び高クラック耐性を有し、基板反り及び不純物に起因する不良が生じず、パターン形成性が良好であるポジ型感光性シロキサン組成物と、レジストを用いないため、副生成物が生じることがなく、不良の発生が抑制され、歩留りが良好な状態で、安価に該シロキサン組成物による層間絶縁膜が形成されており、光透過率が良好であるアクティブマトリクス基板と、該アクティブマトリクス基板を備える表示装置と、該アクティブマトリクス基板の製造方法とを提供することを目的とする。
【課題を解決するための手段】
【００１２】
本発明に係るポジ型感光性シロキサン組成物は、（Ｉ）テトラメチルアンモニウムヒドロキシド（ＴＭＡＨ）水溶液に対する溶解速度が異なる少なくとも２種類以上のポリシロキサン、（II）ジアゾナフトキノン誘導体、（III）光酸発生剤、及び（IV）溶剤を含有するポジ型感光性シロキサン組成物であって、前記ポリシロキサン（Ｉ）が、
（Ａ）下記一般式（１）： 
Ｒ1 nＳｉ（ＯＲ2 ）4-n 
（式中、Ｒ1 は、任意のメチレンが酸素で置き換えられてもよい炭素数１〜２０の直鎖状、分岐状若しくは環状のアルキル基、又は炭素数６〜２０で任意の水素がフッ素で置き換えられてもよいアリール基を表し、Ｒ2 は、炭素数１〜５のアルキル基を表し、ｎは０又は１を表す。）
で表されるシラン化合物を塩基性触媒の存在下で加水分解及び縮合させて得られるプリベーク後の膜が５質量％ＴＭＡＨ水溶液に可溶であり、その溶解速度が１０００Å／秒以下であるポリシロキサン（Ia）と、
（Ｂ）前記一般式（１）で表されるシラン化合物を塩基性触媒又は酸性触媒の存在下で加水分解及び縮合させて得られるプリベーク後の膜の２．３８質量％ＴＭＡＨ水溶液に対する溶解速度が１００Å／秒以上であるポリシロキサン（Ib）と
の混合物であることを特徴とする。【００１３】
本発明に係るアクティブマトリクス基板は、基板上に、複数のソース配線と複数のゲート配線とを立体的に交叉するように形成し、前記ソース配線と前記ゲート配線とが交叉する部分の近傍に薄膜トランジスタを形成し、該薄膜トランジスタを介して対応するソース配線に電気的に接続される画素電極を形成してあり、少なくとも前記ソース配線と前記ゲート配線との間に、上述のいずれかのポジ型感光性シロキサン組成物の硬化物からなる層間絶縁膜が介在することを特徴とする。【００１４】
本発明に係る表示装置は、上述のいずれかのアクティブマトリクス基板と、該アクティブマトリクス基板上に配置された表示媒体層と、前記アクティブマトリクス基板に前記表示媒体層を介して対向する対向基板とを備えることを特徴とする。【００１５】
本発明に係るアクティブマトリクス基板の製造方法は、基板上に、複数のソース配線と複数のゲート配線とを立体的に交叉するように形成し、前記ソース配線と前記ゲート配線とが交叉する部分の近傍に薄膜トランジスタを形成し、該薄膜トランジスタを介して対応するソース配線に電気的に接続される画素電極を形成する工程を有し、少なくとも前記ソース配線と前記ゲート配線との間に、上述のいずれかのポジ型感光性シロキサン組成物の硬化物からなる層間絶縁膜を形成する層間絶縁膜形成工程を有するアクティブマトリクス基板の製造方法であって、前記層間絶縁膜形成工程が、前記ポジ型感光性シロキサン組成物を用いて膜を形成する膜形成工程と、形成した膜をプリベークする工程と、プリベークした膜を露光する工程と、露光した膜を現像する工程と、現像した膜を焼成する工程とを有することを特徴とする。
【発明の効果】
【００１６】
本発明のポジ型感光性シロキサン組成物によれば、形成された膜は高耐熱性、低温硬化性、高強度、高クラック耐性を有する。そして、アルカリ現像液に対する溶解性が良好であるとともに、パターンの熱硬化が十分に進む前に高温により膜が低粘度化で溶融し、現像後に得られるホール及びライン等のパターンがフローする、いわゆる「パターンだれ」が生じず、パターン形成性が良好である。【００１７】
本発明のアクティブマトリクス基板によれば、レジストを用いずに、副生成物が生じることがなく、不良の発生が抑制され、歩留りが良好な状態で、安価に層間絶縁膜が形成されており、透過率が良好である。【００１８】
本発明の表示装置によれば、透過率が良好である。【００１９】
本発明のアクティブマトリクス基板の製造方法によれば、シロキサン組成物を含む膜を形成した後、パターニングするときに、レジスト塗布工程、エッチング工程、及びレジスト剥離工程が不要であるので、製造コストを下げることができる。またエッチング工程がなくなることにより、副生成物の発生もなくなり、不良発生率が低下し、歩留りが良好である。
【図面の簡単な説明】
【００２０】
【図１】本発明の実施の形態１に係るテレビジョン受信機を示す模式的斜視図である。
【図２】本発明の実施の形態１に係る表示パネルを示す模式的断面図である。
【図３】本発明の実施の形態１に係るアクティブマトリクス基板の画素を示す模式的平面図である。
【図４】本発明の実施の形態１に係るアクティブマトリクス基板のＴＦＴが設けられている部分を示す模式的断面図である。
【図５】本発明の実施の形態１に係るアクティブマトリクス基板のゲート配線とソース配線とが交叉する部分を示す模式的断面図である。
【図６Ａ】本発明の実施の形態１に係るアクティブマトリクス基板の製造方法の製造工程を示す模式的断面図である。
【図６Ｂ】本発明の実施の形態１に係るアクティブマトリクス基板の製造方法の製造工程を示す模式的断面図である。
【図６Ｃ】本発明の実施の形態１に係るアクティブマトリクス基板の製造方法の製造工程を示す模式的断面図である。
【図６Ｄ】本発明の実施の形態１に係るアクティブマトリクス基板の製造方法の製造工程を示す模式的断面図である。
【図６Ｅ】本発明の実施の形態１に係るアクティブマトリクス基板の製造方法の製造工程を示す模式的断面図である。
【図７Ｆ】本発明の実施の形態１に係るアクティブマトリクス基板の製造方法の製造工程を示す模式的断面図である。
【図７Ｇ】本発明の実施の形態１に係るアクティブマトリクス基板の製造方法の製造工程を示す模式的断面図である。
【図７Ｈ】本発明の実施の形態１に係るアクティブマトリクス基板の製造方法の製造工程を示す模式的断面図である。
【図８】本発明の実施の形態１に係る層間絶縁膜形成の処理手順を示すフローチャートである。
【図９】本発明の実施の形態２に係るアクティブマトリクス基板のＴＦＴが設けられている部分を示す模式的断面図である。
【図１０】本発明の実施の形態２に係るアクティブマトリクス基板のゲート配線とソース配線とが交叉する部分を示す模式的断面図である。
【図１１】本発明の実施の形態３に係るアクティブマトリクス基板のＴＦＴが設けられている部分を示す模式的断面図である。
【図１２】本発明の実施の形態４に係るアクティブマトリクス基板のＴＦＴが設けられている部分を示す模式的断面図である。
【図１３】本発明の実施の形態５に係るアクティブマトリクス基板のＴＦＴが設けられている部分を示す模式的断面図である。
【図１４】本発明の実施の形態５に係るアクティブマトリクス基板のゲート配線とソース配線とが交叉する部分を示す模式的断面図である。
【図１５】従来のアクティブマトリクス基板のＴＦＴが形成されている部分の構造の一例を示す模式的断面図である。
【図１６】従来の層間絶縁膜の形成の処理手順を示すフローチャートである。
【発明を実施するための形態】
【００２１】
以下、本発明をその実施の形態に基づいて具体的に説明する。
１．ポジ型感光性シロキサン組成物
本発明に係るポジ型感光性シロキサン組成物（以下、シロキサン組成物という）は、ＴＭＡＨ水溶液に対する溶解度が異なる少なくとも２種類以上の（Ｉ）ポリシロキサン、（II）ジアゾナフトキノン誘導体、（III ）光酸発生剤、及び（IV）溶剤を含有する。
【００２２】
（Ｉ）ポリシロキサン
高い耐熱性を有するポリシロキサンとして、架橋点としてシラノール基を有するシルセスキオキサンが好ましい。シラノール基は加熱によってシロキサン結合を形成し、高い耐熱性を付与することができる。シルセスキオキサンは、低温硬化及びパターンの安定性に優れているので好ましい。籠型及びラダー型と呼ばれるシルセスキオキサンは、クラック耐性が高いので、より好ましい。シリコーン樹脂は、高いクラック耐性を有するが、柔軟過ぎるため、層間絶縁膜の材料としては好ましくない。また、パターン形状の熱安定性にも劣る。一般に、籠型シルセスキオキサン及びラダー型シルセスキオキサンは、フリーのシラノール基が少ないため、アルカリ現像液に対する溶解性が低い。従って、感光性組成物としては、アルカリ現像液に対する溶解性が低いシロキサンとアルカリ現像液に対する溶解性が高いシロキサンとを組み合わせて使用する。２種のポリシロキサンとして、以下のポリシロキサン（Ia）及びポリシロキサン（Ib）が挙げられる。
【００２３】
ポリシロキサン（Ia）は、下記式（１）で表されるシラン化合物を塩基性触媒の存在下で加水分解及び縮合して得られるプリベーク後の膜が５質量％ＴＭＡＨ水溶液に可溶であり、その溶解度が１０００Å／秒以下である。
Ｒ1 nＳｉ（ＯＲ2 ）4-n 
（式中、Ｒ1 は、任意のメチレンが酸素で置き換えられてもよい炭素数１〜２０の直鎖状、分岐状若しくは環状のアルキル基、又は炭素数６〜２０で任意の水素がフッ素で置き換えられてもよいアリール基を表し、Ｒ2 は、炭素数１〜５のアルキル基を表し、ｎは０又は１を表す。）
【００２４】
一般式（１）におけるｎ＝１のシラン化合物の具体例としては、例えばメチルトリメトキシシラン、メチルトリエトキシシラン、フェニルトリメトキシシラン、フェニルトリエトキシシラン等が挙げられる。これらは、夫々薬品耐性、熱安定性、溶剤溶解性、及びクラック耐性に優れているので好ましい。
【００２５】
一般式（１）におけるｎ＝０のシラン化合物の具体例としては、例えばテトラメトキシシラン、テトラエトキシシラン等が挙げられる。一般式（１）におけるｎ＝０のシラン化合物を反応させることにより、ｎ＝１であるシルセスキオキサン（ＳｉＯ1.5 ）中にシリカ構造体（ＳｉＯ2 ）を導入して加熱硬化時の「パターン」だれ防止効果を高めることができる。
【００２６】
ポリシロキサン（Ib）は、少なくとも一般式（１）におけるｎ＝１のシラン化合物を塩基性触媒又は酸性触媒の存在下で加水分解及び縮合して得られるプリベーク後の膜の２．３８質量％ＴＭＡＨ水溶液に対する溶解度が１００Å／秒以上である。
【００２７】
ポリシロキサン（Ia）と（Ib）のシリカ構造体（ｎ＝０のシラン化合物）の含有量としては、ポリシロキサン（Ｉ）に対し各々２０モル％以下であるのが好ましく、５モル％以上２０モル％以下であるのがより好ましい。さらに好ましくは、１０モル％以上１５モル％以下である。２０モル％を超えた場合、ポリマーの安定性が著しく低下する。２０モル％以下である場合、「パターン」だれの防止効果がより良好であり、かつポリマーの安定性が良好である。
【００２８】
（アルカリ溶解速度（ＡＤＲ）の測定、算出法）
ポリシロキサン（Ia）及び（Ib）のＴＭＡＨ水溶液に対する溶解速度は、次のように測定して算出する。
まず、ポリシロキサンをプロピレングリコールモノメチルエーテルアセテート（ＰＧＭＥＡ）に３５質量％程度になるように希釈し、溶解する。この溶液をシリコンウエハ上に乾燥膜厚が約２μｍの厚さになるようにスピンコーティングし、その後１００℃のホットプレート上で６０秒間加熱して溶剤を除去する。分光エリプソメーター（Ｗｏｏｌｌａｍ社製）で、塗布膜の膜厚測定を行う。次に、この膜を有するシリコンウエハを、ポリシロキサン（Ia）については５％ＴＭＡＨ水溶液、ポリシロキサン（Ib）については、２．３８％ＴＭＡＨ水溶液に室温（２５℃）で浸漬し、被膜が消失するまでの時間を測定した。溶解速度は、初期膜厚を被膜が消失するまでの時間で除して求める。溶解速度が著しく遅い場合は、一定時間浸漬した後の膜厚測定を行い、浸漬前後の膜厚変化量を浸漬時間で除して溶解速度を算出する。
【００２９】
ポリシロキサン（Ia）及び（Ib）いずれのポリマーにおいても、ポリスチレン換算の質量平均分子量は７００〜１００００が好ましく、より好ましくは１０００〜４０００である。分子量が大き過ぎた場合、現像残渣等で十分な解像度が得られず、感度が低下する等の問題があるので、分子量が大きくならないようにアルカリ溶解速度を調整するのが好ましい。
【００３０】
ポリシロキサン（Ia）と（Ib）との混合割合は、層間絶縁膜の膜厚、感光性組成物の感度、及び解像度等によって任意の割合で調整することが可能であるが、ポリシロキサン（Ia）を２０質量％以上含む場合、加熱硬化中の「パターン」だれ防止効果が良好であるので、好ましい。
【００３１】
（II）ジアゾナフトキノン誘導体
本発明に係るシロキサン組成物はジアゾナフトキノン誘導体を含有することにより、露光部がアルカリ現像液に可溶になり、現像によって除去されるポジ型を構成する。本発明に係るジアゾナフトキノン誘導体は、フェノール性水酸基を有する化合物にナフトキノンジアジドスルホン酸がエステル結合してなる化合物であり、構造については特に制限されないが、フェノール性水酸基を１つ以上有する化合物とのエステル化合物であるのが好ましい。ナフトキノンジアジドスルホン酸としては、４−ナフトキノンジアジドスルホン酸、又は５−ナフトキノンジアジドスルホン酸を用いることができる。４−ナフトキノンジアジドスルホン酸エステル化合物はｉ線（波長３６５ｎｍ）領域に吸収を持つため、ｉ線露光に適している。また、５−ナフトキノンジアジドスルホン酸エステル化合物は広範囲の波長領域に吸収が存在するため、広範囲の波長での露光に適している。露光する波長により４−ナフトキノンジアジドスルホン酸エステル化合物、５−ナフトキノンジアジドスルホン酸エステル化合物を選択するのが好ましい。４−ナフトキノンジアジドスルホン酸エステル化合物と５−ナフトキノンジアジドスルホン酸エステル化合物とを混合して用いることも可能である。
フェノール性水酸基を有する化合物としては特に限定されないが、例えば、以下の化合物が挙げられる（本州化学工業（株）製、商品名追記）。
【００３２】
【化１】
2016125836.tif 000003
【００３３】
【化２】
2016125836.tif 000004
【００３４】
【化３】
2016125836.tif 000005
【００３５】
ジアゾナフトキノン誘導体の好ましい添加量は、ナフトキノンジアジドスルホン酸のエステル化率、又は使用されるポリシロキサンの物性、要求される感度、露光部と未露光部との溶解コントラスト等により決定されるが、本発明の層間絶縁膜用途としては、好ましくはポリシロキサン（Ｉ）１００質量部に対して３質量部以上１０質量部以下であり、より好ましくは５質量部以上７質量部以下である。ジアゾナフトキノン誘導体の添加量が３質量部より少ない場合、露光部と未露光部との溶解コントラストが低過ぎ、現実的な感光性を有さない。さらに良好な溶解コントラストを得るためには５質量部以上であるのが好ましい。一方、ジアゾナフトキノン誘導体の添加量が１０質量部より多い場合、熱硬化時又は熱履歴によって起こるキノンジアジド化合物分解による着色が顕著になり、硬化膜の無色透明性が低下することが実験により確認されている。さらに、熱分解により硬化物の電気絶縁性の劣化及びガスの放出が生じ、後工程で問題になることがある。
【００３６】
（III ）光酸発生剤
本発明に係るシロキサン組成物は、光酸発生剤を含有する。光酸発生剤は、放射線を照射した場合、分解してシラノール基の縮合を促進させる酸を放出する。ここで、放射線としては、可視光、紫外線、赤外線、Ｘ線、電子線、α線、又はγ線等が挙げられる。特に、薄膜トランジスタの製造に用いられる紫外線によって酸を発生させるものが好ましい。
【００３７】
光酸発生剤の好ましい添加量は、分解して発生する活性物質の種類、発生量、要求される感度、及び露光部と未露光部との溶解コントラスト等により決定されるが、ポリシロキサン（Ｉ）１００質量部に対して、好ましくは０．０１質量部以上１０質量部以下であり、より好ましくは０．１質量部以上５質量部以下である。添加量が０．０１質量部より少ない場合、添加効果を有さないことがある。一方、添加量が１０質量部より多い場合、形成される被膜にクラックが発生したり、分解物による着色が顕著になり、被膜の無色透明性が低下したりすることがある。また、添加量が多い場合、熱分解により硬化物の電気絶縁性の劣化及びガスの放出が生じ、保護膜としては好ましくない作用を引き起こすことがある。光酸発生剤をポリシロキサン（Ｉ）１００質量部に対して０．０１質量部以上１０質量部以下含む場合、光照射後に発生する酸によってポリシロキサン中のシラノールの縮合反応を促進させ、低温での硬化が進み、パターンだれのない、高い解像性を達成することが可能である。
【００３８】
光酸発生剤の具体例としては、ジアゾメタン化合物、ジフェニルヨードニウム塩、トリフェニルスルホニウム塩、スルホニウム塩、アンモニウム塩、ホスホニウム塩、スルホンイミド化合物等が挙げられる。これら光酸発生剤の構造は、一般式（２）で表すことができる。
Ｒ+ Ｘ- ・・・（２）
ここで、Ｒ+ は水素、炭素原子又はその他ヘテロ原子で修飾されたアルキル基、アリール基、アルケニル基、アシル基、及びアルコキシル基からなる群から選択される有機イオン、例えばジフェニルヨードニウムイオン、トリフェニルスルホニウムイオンを表す。
【００３９】
Ｘ- は、下記一般式で表される、いずれかの対イオンであるのが好ましい。
ＳｂＹ6 - 
ＡｓＹ6 - 
Ｒa pＰＹ6-p - 
Ｒa q ＢＹ4-q - 
Ｒa q ＧａＹ4-q - 
Ｒa ＳＯ3 - 
（Ｒa ＳＯ2 ）3 Ｃ- 
（Ｒa ＳＯ2 ）2 Ｎ- 
Ｒb ＣＯＯ- 
ＳＣＮ- 
（式中、Ｙはハロゲン原子であり、Ｒa は、フッ素、ニトロ基、及びシアノ基から選択される置換基で置換された、炭素数１〜２０のアルキル基又は炭素数６〜２０のアリール基であり、Ｒb は、水素又は炭素数１〜８のアルキル基であり、ｐは０〜６の数であり、ｑは０〜４の数である。）
【００４０】
具体的な対イオンとしてはＢＦ4 - 、（Ｃ6 Ｆ5 ）4 Ｂ- 、（（ＣＦ3 ）2 Ｃ6 Ｈ3 ）4 Ｂ- 、ＰＦ6 - 、（ＣＦ3 ＣＦ2 ）3 ＰＦ3 - 、ＳｂＦ6 - 、（Ｃ6 Ｆ5 ）4 Ｇａ- 、（（ＣＦ3 ）2 Ｃ6 Ｈ3 ）4 Ｇａ- 、ＳＣＮ- 、（ＣＦ3 ＳＯ2 ）3 Ｃ- 、（ＣＦ3 ＳＯ2 ）2 Ｎ- 、ギ酸イオン、酢酸イオン、トリフルオロメタンスルホン酸イオン、ノナフルオロブタンスルホン酸イオン、メタンスルホン酸イオン、ブタンスルホン酸イオン、ベンゼンスルホン酸イオン、ｐ−トルエンスルホン酸イオン、及びスルホン酸イオンからなる群から選択されるものが挙げられる。
【００４１】
本発明に用いられる光酸発生剤の中でも特に、スルホン酸類又はホウ酸類を発生させるものが良く、例えば、トリルクミルヨードニウムテトラキス（ペンタフルオロフェニル）ホウ酸（ローディア社製、「ＰＨＯＴＯＩＮＩＴＩＡＴＯＲ２０７４」（商品名））、ジフェニルヨードニウムテトラ（パーフルオロフェニル）ホウ酸、カチオン部がスルホニウムイオン、アニオン部がペンタフルオロホウ酸イオンから構成されるもの等が挙げられる。その他、トリフェニルスルホニウムトリフルオロメタンスルホン酸、トリフェニルスルホニウムカンファースルホン酸、トリフェニルスルホニウムテトラ（パーフルオロフェニル）ホウ酸、４−アセトキシフェニルジメチルスルホニウムヘキサフルオロヒ酸、１−（４−ｎ−ブトキシナフタレン−１−イル）テトラヒドロチオフェニウムトリフルオロメタンスルホン酸、１−（４，７−ジブトキシ−１−ナフタレニル）テトラヒドロチオフェニウムトリフルオロメタンスルホン酸、ジフェニルヨードニウムトリフルオロメタンスルホン酸、ジフェニルヨードニウムヘキサフルオロヒ酸等が挙げられる。さらには、下記式で表される光酸発生剤も用いることができる。
【００４２】
【化４】
2016125836.tif 000006
【００４３】
式中、Ａは夫々独立に、炭素数１〜２０のアルキル基、炭素数１〜２０のアルコキシ基、炭素数６〜２０のアリール基、炭素数１〜２０のアルキルカルボニル基、炭素数６〜２０のアリールカルボニル基、水酸基、及びアミノ基から選ばれる置換基であり、ｐは夫々独立に０〜５の整数であり、Ｂ- としては、フッ素化されたアルキルスルホネート基、フッ素化されたアリールスルホネート基、フッ素化されたアルキルボーレート基、アルキルスルホネート基、アリールスルホネート基等が挙げられる。これらの式に示されたカチオン及びアニオンを相互に交換した化合物、及びこれらの式に示されたカチオン又はアニオンと、上述した各種のカチオン又はアニオンとを組み合わせた光酸発生剤を用いることもできる。例えば、式により表されたスルホニウムイオンのいずれかとテトラ（パーフルオロフェニル）ホウ酸イオンとを組み合わせたもの、式により表されたヨードニウムイオンのいずれかとテトラ（パーフルオロフェニル）ホウ酸イオンとを組み合わせたものも光酸発生剤として用いることができる。
【００４４】
（IV）溶剤
溶剤としては、例えばエチレングリコールモノメチルエーテル、エチレングリコールモノエチルエーテル、エチレングリコールモノプロピルエーテル、エチレングリコールモノブチルエーテル等のエチレングリコールモノアルキルエーテル類、ジエチレングリコールジメチルエーテル、ジエチレングリコールジエチルエーテル、ジエチレングリコールジプロピルエーテル、ジエチレングリコールジブチルエーテル等のジエチレングリコールジアルキルエーテル類、メチルセロソルブアセテート、エチルセロソルブアセテート等のエチレングリコールアルキルエーテルアセテート類、プロピレングリコールモノメチルエーテルアセテート（ＰＧＭＥＡ）、プロピレングリコールモノエチルエーテルアセテート、プロピレングリコールモノプロピルエーテルアセテート等のプロピレングリコールアルキルエーテルアセテート類、ベンゼン、トルエン、キシレン等の芳香族炭化水素類、メチルエチルケトン、アセトン、メチルアミルケトン、メチルイソブチルケトン、シクロヘキサノン等のケトン類、エタノール、プロパノール、ブタノール、ヘキサノール、シクロヘキサノール、エチレングリコール、グリセリン等のアルコール類、３−エトキシプロピオン酸エチル、３−メトキシプロピオン酸メチル等のエステル類、γ−ブチロラクトン等の環状エステル類等が挙げられる。これらの溶剤は、夫々単独で又は２種以上を組み合わせて用いることができ、その使用量は塗布方法及び塗布後の膜厚の要求量によって決定される。
【００４５】
本発明に係るポジ型感光性シロキサン組成物においては、形成された膜が高耐熱性、低温硬化性、高強度、及び高クラック耐性を有する。そして、アルカリ現像液に対する溶解性が良好であるとともに、パターンだれが生じず、パターン形成性が良好である。
【００４６】
２．表示装置
以下、本発明に係るアクティブマトリクス基板、該アクティブマトリクス基板を備える表示装置、及びアクティブマトリクス基板の製造方法について説明する。
【００４７】
（実施の形態１）
図１は本発明の実施の形態１に係るテレビジョン受信機（以下、ＴＶ受信機という）１を示す模式的斜視図、図２は実施の形態１に係る表示パネル３を示す模式的断面図、図３は実施の形態１に係るアクティブマトリクス基板３０の画素を示す模式的平面図、図４はアクティブマトリクス基板３０のＴＦＴ２５が設けられている部分を示す模式的断面図、図５はアクティブマトリクス基板３０のゲート配線１１とソース配線１２とが交叉する部分を示す模式的断面図である。
【００４８】
ＴＶ受信機１は、映像を表示する横長の表示モジュール２と、アンテナ（不図示）から放送波を受信するチューナ６と、符号化された放送波を復号するデコーダ７とを備える。ＴＶ受信機１は、チューナ６にて受信した放送波をデコーダ７で復号し、復号した情報に基づいて表示モジュール２に映像を表示する。ＴＶ受信機１の下部には、ＴＶ受信機１を支持するスタンド８を設けてある。
【００４９】
表示モジュール２は例えばエッジライト型である場合、表示パネル３と、例えば３枚の光学シート（以下、不図示）と、導光板と、反射シートと、シャーシとを備える。
表示モジュール２は、前後に縦姿勢で配置された前キャビネット４及び後キャビネット５に縦姿勢で収容されている。前キャビネット４は表示モジュール２の周縁部を覆う矩形状の枠体であり、中央に矩形の開口２ａを有する。前キャビネット４は例えばプラスチック材からなる。後キャビネット５は、前側が開放された矩形のトレイ状をなし、例えばプラスチック材からなる。尚、前キャビネット４及び後キャビネット５は他の材料から構成してもよい。
【００５０】
前キャビネット４及び後キャビネット５の上下及び左右寸法は略同一であり、互いの周縁部分が対向する。表示パネル３の上下及び左右寸法は、前キャビネット４の開口２ａよりも若干大きく、表示パネル３の周縁部分は前キャビネット４の内縁部分と対向している。
【００５１】
表示パネル３は、互いに対向するアクティブマトリクス基板３０、及び対向基板（カラーフィルタ基板）３１と、アクティブマトリクス基板３０及び対向基板３１間に表示媒体層として設けられた液晶層３２と、アクティブマトリクス基板３０及び対向基板３１を互いに接着するとともにアクティブマトリクス基板３０及び対向基板３１間に液晶層３２を封入するために枠状に設けられたシール材３３とを備える。
【００５２】
アクティブマトリクス基板３０は、図３に示すように、例えばガラス基板等の絶縁基板１０上に互いに平行に延びるように設けられた複数のゲート配線１１と、各ゲート配線１１の間に夫々設けられ、互いに平行に延びる複数の容量配線１３と、各ゲート配線１１と交叉する方向に互いに平行に延びるように設けられた複数のソース配線１２と、各ゲート配線１１及び各ソース配線１２の交叉部分毎、すなわち、画素毎に夫々設けられた複数のＴＦＴ２５と、マトリクス状に設けられ、各ＴＦＴ２５に夫々接続された複数の画素電極２３と、各画素電極２３を覆うように設けられた配向膜（不図示）とを備えている。
【００５３】
図５に示すように、アクティブマトリクス基板３０のソース配線１２の下側の、ゲート配線１１，容量配線１３，ゲート配線１１とソース配線１２との交叉部分を含む部分に、層間絶縁膜１４及びゲート絶縁膜１５が介在している。
【００５４】
層間絶縁膜１４は、本発明のシロキサン組成物の硬化物を用いてなる。
該シロキサン組成物は後工程の熱履歴に対して耐熱性を有する材料であり、例えばゲート絶縁膜１５の成膜工程において熱履歴を受けてもデバイス特性上問題となる物性変化を起こさない。ゲート絶縁膜１５の成膜工程の熱履歴に耐えるためには、３００℃以上の耐熱性を有するのが好ましい。本発明において、耐熱性は、シロキサン組成物の硬化過程及び硬化過程以後に晒される熱履歴後において、電気絶縁性、誘電率、透明膜の着色、白化、膜厚等の安定性が保持できる温度で定義される。すなわち、熱履歴を受けた後に前記物性が保持されている。
【００５５】
そして、上述の熱履歴を受けても、層間絶縁膜１４の光透過率（透過率）が９０％以上を確保できるのが好ましい。ここで光透過率とは、ガラス基板上に３００℃以下の温度で硬化させた後の膜に対し、３００℃、１時間の熱履歴を加えた後の、４００ｎｍの波長の光の２μｍの膜厚に対する透過率で定義する。
さらに、層間絶縁膜１４の比誘電率は４以下であるのが好ましい。
【００５６】
また、硬化後の熱履歴による昇華物等が加熱真空炉を汚染することにより素子の動作欠陥が生じて良品率が低下するのを防ぐため、硬化膜は熱履歴による膜厚減少量（膜べり）が少ないことが望まれる。すなわち、３００℃での膜べりが５％以下であるのが好ましい。ここで、膜べりとは２３０℃で３０分以上の条件で硬化させた室温における膜厚（ｉ）、この硬化膜をさらに３００℃で１時間（常圧、空気中あるいは窒素雰囲気下）の熱履歴を加えた後の室温における膜厚（ｉｉ）から以下の通り求める。
膜べり＝（（ｉ）−（ｉｉ））/（ｉ）（％）
【００５７】
そして、ソース配線１２を覆うようにパッシベーション膜２１が形成され、パッシベーション膜２１を覆うとともに平坦化するように有機材料を含む層間絶縁膜２２が形成されている。層間絶縁膜２２上には、画素電極２３がパターン形成されている。
【００５８】
図４に示すように、アクティブマトリクス基板３０の絶縁基板１０上に、ゲート電極１１ａ（ゲート配線１１の一部をなす）、及び容量配線１３が形成されている。
層間絶縁膜１４は絶縁基板１０を覆うように形成されている。ゲート電極１１ａ上及び容量配線１３上で、夫々の端縁部を除く部分は層間絶縁膜１４により覆われず、開口部Ｃａ，Ｃａが形成されている。層間絶縁膜１４上、ゲート電極１１ａ上、及び容量配線１３上にはゲート絶縁膜１５が形成され、ゲート絶縁膜１５上の、ゲート電極１１ａ側の開口部Ｃａに対応する部分に半導体膜１６が形成されている。そして、半導体膜１６を覆うようにｎ+ 膜１７が形成され、ソース領域及びドレイン領域が形成されており、ソース領域上及びドレイン領域上にソース電極１８及びドレイン電極１９が形成されている。ゲート電極１１ａ、ゲート絶縁膜１５、半導体膜１６、ｎ+ 膜１７、ソース電極１８、及びドレイン電極１９によりＴＦＴ２５が構成される。
【００５９】
そして、ソース電極１８及びドレイン電極１９を覆うようにパッシベーション膜２１が形成され、パッシベーション膜２１を覆うように層間絶縁膜２２が形成されている。
【００６０】
図３及び図４に示すように、ゲート絶縁膜１５上の容量配線１３に対応する位置には、容量電極２０が形成されている。容量電極２０上には画素電極２３が形成されている。
画素電極２３は、開口部Ｃａの上側の開口部Ｃｂにおいて容量電極２０に接続され、容量電極２０がゲート絶縁膜１５を介して容量配線１３に重なることにより、補助容量が構成されている。容量電極２０は、ドレイン配線２７によりドレイン電極１９に接続されている。
【００６１】
表示パネル３においては、各画素において、ゲートドライバ（不図示）からゲート信号がゲート配線１１を介してゲート電極１１ａに送られ、ＴＦＴ２５がオン状態になったときに、ソースドライバ（不図示）からソース信号がソース配線１２を介してソース電極１８に送られる。ソース信号がＴＦＴ２５のゲートをオンしたタイミングでドレイン電極１９、ドレイン接続配線２７、画素電極２３に書き込まれ、印加された電圧に応じて対向基板３１の共通電極との間に電位差が生じ、液晶層３２の透過率を変化させることで画像が表示される。
【００６２】
図６Ａ〜Ｅ及び図７Ｆ〜Ｈは、本実施の形態に係るアクティブマトリクス基板３０の製造方法の製造工程を示す模式的断面図である。
まず、ガラス基板等の絶縁基板１０の基板全体に、スパッタリング法により、例えば、チタン膜（厚さ５０ｎｍ程度）、アルミニウム膜（厚さ２００ｎｍ程度）及びチタン膜（厚さ１００ｎｍ程度）等を順に積層した金属膜を成膜し、その後、フォトマスクを用いたフォトリソグラフィ、金属膜のドライエッチング、レジストの剥離、及び洗浄を行うことにより、ゲート配線（ゲート電極１１ａとなる部分も形成される）１１、容量配線１３を形成する（図６Ａ）。なお、金属膜は上記の三層構造に限定されず、Ｃｕ膜等であってもよい。
【００６３】
次いで、層間絶縁膜１４を形成する（図６Ｂ〜Ｄ）。図８は、この層間絶縁膜形成の処理手順を示すフローチャートである。
まず、本発明に係るシロキサン組成物をスピンコートにより、ゲート配線１１、及び容量配線１３を含む基板１０上に塗布し、膜１４ａを形成する（Ｓ１、図６Ｂ）。
【００６４】
膜１４ａを形成した後、例えば１００℃で９０秒間プリベークし、膜厚を調整する（Ｓ２）。
プリベーク後、フォトマスク２６を用いて膜１４ａに露光する（Ｓ３、図６Ｃ）。
露光後、２．３８％ＴＭＡＨ水溶液により現像する（Ｓ４）。これにより、開口部Ｃａ，Ｃａ等が、残渣等なく抜けたパターンが形成される。
最後に、例えば２５０℃でポストベークし、膜１４ａを硬化させて層間絶縁膜１４を得る（Ｓ５、図６Ｄ）。
【００６５】
層間絶縁膜１４上に、ＣＶＤ（Chemical Vapor Deposition）法により、例えば酸化シリコン又は窒化シリコン等を用いて膜を形成し、パターニングすることにより、ゲート絶縁膜１５を形成する。
層間絶縁膜１４は、上述したように、３００℃以上の耐熱性を有しており、ゲート絶縁膜１５の成膜工程の熱履歴を受けても物性変化を起こさない。
【００６６】
次いで、例えばＣＶＤ法によりアモルファスシリコン等からなる膜、ｎ+ アモルファスシリコン等からなる膜を形成し、パターニングすることにより、ソース領域、及びドレイン領域に対応する半導体膜１６、及びｎ+ 膜１７を形成する（図６Ｅ）。
そして、例えばスパッタリング法によりＭｏ等を堆積し、パターニングすることにより、ソース電極１８、及びドレイン電極１９を形成する（図７Ｆ）。このとき、ゲート絶縁膜１５上の、容量配線１３側の開口部Ｃａに対応する部分に容量電極２０を形成する（不図示）。
【００６７】
ソース電極１８、及びドレイン電極１９上に、例えばＣＶＤ法により窒化シリコン等の膜を形成し、パターニングすることによりパッシベーション膜２１を形成し、パッシベーション膜２１上に例えばアクリル樹脂等の合成樹脂からなる膜を形成し、パターニングすることにより層間絶縁膜２２を形成する（図７Ｇ）。
層間絶縁膜２２上に、例えばスパッタリング法によりＩＴＯ膜を形成し、パターニングすることにより画素電極２３を形成する（図７Ｈ）。
【００６８】
本実施の形態においては、本発明に係るシロキサン組成物を含む膜１４ａを形成した後、開口部Ｃａ，Ｃａを含むパターンを形成するときに、レジスト塗布工程、エッチング工程、及びレジスト剥離工程が不要であるので、製造工程を簡素化することができる。膜応力による基板反りも抑制され、製造時に基板の流動トラブルが生じることも抑制されている。また、エッチング工程がなくなることにより副生成物（異物）が生じず、クラック耐性が良好であり、シロキサン組成物由来の異物も生じないので、不良発生率が低下し、歩留りが良好になる。従って、製造コストを低減することができる。
そして、層間絶縁膜１４の透過率は９０％以上であり、該層間絶縁膜１４を有するアクティブマトリクス基板３０を備える表示パネル３の透過率は良好である。
【００６９】
実施の形態２．
本発明の実施の形態２に係る表示モジュールは、アクティブマトリクス基板３４の層間絶縁膜１４とゲート絶縁膜１５との成膜の順序が異なること以外は、実施の形態１に係る表示モジュール２と同一の構成を有する。図９はアクティブマトリクス基板３４のＴＦＴ３５が設けられている部分を示す模式的断面図、図１０はアクティブマトリクス基板３４のゲート配線１１とソース配線１２とが交叉する部分を示す模式的断面図である。図９及び図１０中、図４及び図５と同一部分は同一符号を付して詳細な説明を省略する。
【００７０】
図１０に示すように、アクティブマトリクス基板３４のゲート配線１１とソース配線１２との交叉部分において、絶縁基板１０上に形成されたゲート配線１１と、ソース配線１２との間には、ゲート絶縁膜１５及び層間絶縁膜縁膜１４が、絶縁基板１０側からこの順に介在している。
層間絶縁膜１４は、上記と同様の本発明に係るシロキサン組成物を有するＳＯＧ材料を用いてなる。
【００７１】
図９に示すように、アクティブマトリクス基板３４の絶縁基板１０上に、ゲート電極１１ａ、及び容量配線１３が形成されている。
ゲート絶縁膜１５は、絶縁基板１０、ゲート電極１１ａを含むゲート配線１１、及び容量配線１３を覆うように形成されている。層間絶縁膜１４はゲート絶縁膜１５を覆うように形成されている。そして、層間絶縁膜１４のゲート電極１１ａ上、及び容量配線１３上に対応する部分には、開口部Ｃａ，Ｃａが形成されている。層間絶縁膜１４のゲート電極１１ａ側の開口部Ｃａには半導体膜１６及びｎ+ 膜１７がこの順に形成されている。
【００７２】
本実施の形態においては、本発明に係るシロキサン組成物を含む膜１４ａを形成した後、パターニングするときに、レジスト塗布工程、エッチング工程、及びレジスト剥離工程が不要であるので、製造コストを下げることができる。製造時に基板の流動トラブルが生じることも抑制されている。また、エッチング工程がなくなることにより副生成物の発生がなくなり、クラック耐性が良好であるのでシロキサン組成物由来の異物も生じず、不良発生率が低下し、歩留りが良好になる。
層間絶縁膜１４の透過率は９０％以上であり、表示パネル３の透過率は良好である。
【００７３】
実施の形態３．
本発明の実施の形態３に係る表示装置は、アクティブマトリクス基板３６において、半導体膜１６及びｎ+ 膜１７を形成した後に層間絶縁膜１４を形成してあること以外は、実施の形態２に係る表示装置と同一の構成を有する。図１１はアクティブマトリクス基板３６のＴＦＴ３７が設けられている部分を示す模式的断面図である。アクティブマトリクス基板３６において、ゲート配線１１とソース配線１２とが交叉する部分の構成は、実施の形態２に係るゲート配線１１とソース配線１２とが交叉する部分の構成と同一である。図１１中、図９と同一部分は同一符号を付して詳細な説明を省略する。
【００７４】
図１１に示すように、アクティブマトリクス基板３６の絶縁基板１０上に、ゲート電極１１ａ、及び容量配線１３が形成されている。
ゲート絶縁膜１５は、絶縁基板１０、ゲート電極１１ａを含むゲート配線１１、及び容量配線１３を覆うように形成されている。ゲート絶縁膜１５のゲート電極１１ａ上に対応する部分には半導体膜１６及びｎ+ 膜１７がこの順に形成されている。層間絶縁膜１４はゲート絶縁膜１５を覆うように形成されている。層間絶縁膜１４のゲート電極１１ａ上、及び容量配線１３上に対応する部分には、開口部Ｃａ，Ｃａが形成されている。
【００７５】
本実施の形態においては、本発明に係るシロキサン組成物を含む膜１４ａを形成した後、パターニングするときに、レジスト塗布工程、エッチング工程、及びレジスト剥離工程が不要であるので、製造コストを下げることができる。製造時に基板の流動トラブルが生じることも抑制されている。また、エッチング工程がなくなることにより副生成物の発生がなくなり、クラック耐性が良好であるのでシロキサン組成物由来の異物も生じず、不良発生率が低下し、歩留りが良好になる。
層間絶縁膜１４の透過率は９０％以上であり、表示パネル３の透過率は良好である。
【００７６】
実施の形態４．
本発明の実施の形態４に係る表示装置は、アクティブマトリクス基板３８の層間絶縁膜２２の材料が層間絶縁膜１４と同様の本発明に係るシロキサン組成物を含むこと以外は、実施の形態１に係る表示モジュール２と同一の構成を有する。図１２はアクティブマトリクス基板３８のＴＦＴ３９が設けられている部分を示す模式的断面図である。アクティブマトリクス基板３８において、ゲート配線１１とソース配線１２とが交叉する部分の構成は、実施の形態１に係るゲート配線１１とソース配線１２とが交叉する部分の構成と同一である。図１２中、図４と同一部分は同一符号を付して詳細な説明を省略する。
【００７７】
上述したように、層間絶縁膜２２は、アクリル系の樹脂ではなく、層間絶縁膜１４と同様のシロキサン組成物を用いて形成されている。
従って、本実施の形態においては、アクティブマトリクス基板３８を構成する膜の材料、及び成膜の設備を共通化することができ、製造コストを低減化させることができ、材料の管理を容易にすることができる。
【００７８】
実施の形態５．
本発明の実施の形態５に係る表示装置は、アクティブマトリクス基板４０において、層間絶縁膜１４の形成パターンが異なること以外は、実施の形態２に係る表示装置と同様の構成を有する。図１３はアクティブマトリクス基板４０のＴＦＴ４１が設けられている部分を示す模式的断面図、図１４はアクティブマトリクス基板４０のゲート配線１１とソース配線１２とが交叉する部分を示す模式的断面図である。図１３及び図１４中、図９及び図１０と同一部分は同一符号を付して詳細な説明を省略する。
【００７９】
図１４に示すように、アクティブマトリクス基板４０のゲート配線１１とソース配線１２との交叉部分において、絶縁基板１０上に形成されたゲート配線１１と、ソース配線１２との間には、ゲート絶縁膜１５及び層間絶縁膜縁膜１４が、絶縁基板１０側からこの順に介在している。
層間絶縁膜１４は、上記と同様の本発明に係るシロキサン組成物を用いてなる。
【００８０】
アクティブマトリクス基板４０においては、実施の形態２に係るアクティブマトリクス基板３４と異なり、ゲート配線１１，１１間に対応するゲート絶縁膜１５上には、層間絶縁膜１４が形成されていない。また、後述するように、ゲート配線１１のゲート電極１１ａが形成されている部分の上側には層間絶縁膜１４は形成されていない。
【００８１】
図１３に示すように、アクティブマトリクス基板４０の絶縁基板１０上に、ゲート電極１１ａ、及び容量配線１３が形成されている。
上述したように、ゲート配線１１のゲート電極１１ａが形成されている部分の上側には層間絶縁膜１４は形成されていない。また、容量配線１３の上側、及びゲート配線１１と容量配線１３との間にも層間絶縁膜１４は形成されていない。
【００８２】
本発明のポジ型感光性シロキサン組成物を用いる、本発明のアクティブマトリクス基板の製造方法によれば、エッチング工程を行わずに層間絶縁膜１４を形成することができ、シロキサン組成物に基づく副生成物が発生せず、配線間リークの発生が抑制されるので、ゲート配線１１とソース配線１２との交叉部分等の、配線間容量を下げることが要求される必要最低限の部分のみに、層間絶縁膜１４を設けることができる。従って、透過率を確保したい画素部分、容量を大きくしたい容量配線１３の部分、開口部Ｃａ，Ｃａの部分には層間絶縁膜１４を配しないように設計することで、アクティブマトリクス基板４０を備える表示パネル３が良好な透過率を有することができる。
【実施例】
【００８３】
以下に実施例、比較例を挙げて本発明をさらに具体的に説明するが、本発明はこれら実施例、比較例により何ら限定されるものではない。【００８４】
＜合成例＞
先ず、本発明のポリシロキサンの合成例を以下に示す。なお、測定にあたって、次の装置を用いた。
ＧＰＣ：ＨＬＣ−８２２０ＧＰＣ（東ソー株式会社製）
スピンコーター：ＭＳ−Ａ１００（ミカサ株式会社製）【００８５】
＜合成例１（ポリシロキサン（Ｉａ）の合成：アルカリ触媒合成）＞
撹拌機、温度計、冷却管を備えた２Ｌのフラスコに、２５質量％テトラメチルアンモニウムヒドロキシド（ＴＭＡＨ）水溶液３６．５ｇ、イソプロピルアルコール（ＩＰＡ）８００ｍｌ、水２．０ｇを仕込み、次いで滴下ロートにフェニルトリメトキシシラン３９．７ｇ、メチルトリメトキシシラン３４．１ｇ、テトラメトキシシラン７．６ｇの混合溶液を調整した。その混合溶液を１０℃にて前記フラスコ内に滴下し、同温で３時間撹拌した後、１０％ＨＣｌ水溶液を加え中和した。中和液にトルエン４００ｍｌ、水１００ｍｌを添加し、２層に分離させ、得られた有機層を減圧下濃縮することで溶媒を除去し、濃縮物に固形分濃度４０質量％となるようにプロピレングリコールモノメチルエーテルアセテート（ＰＧＭＥＡ）を添加調整した。
得られたポリシロキサンの分子量（ポリスチレン換算）をＧＰＣにて測定したところ、質量平均分子量（以下「Ｍｗ」と略記することがある。）＝２，２００であった。また、得られた樹脂溶液をシリコンウエハにプリベーク後の膜厚が２μｍになるようにスピンコーターにより塗布し、プリベーク後５％ＴＭＡＨ水溶液に対する溶解速度（以下「ＡＤＲ」と略記することがある。）を測定したところ、４９０Å／秒であった。【００８６】
＜合成例２（ポリシロキサン（Ｉｂ）の合成：アルカリ触媒合成）＞
合成例１と同様にして、２５質量％ＴＭＡＨ水溶液５４．７ｇ、ＩＰＡ８００ｍｌを仕込み、ついで滴下ロートにフェニルトリメトキシシラン３９．７ｇ、メチルトリメトキシシラン３４．１ｇ、テトラメトキシシラン７．６ｇの混合溶液を調整した。その混合溶液を１０℃にて前記フラスコ内に滴下し、同温で３時間撹拌した後、１０％ＨＣｌ水溶液を加え中和した。中和液にトルエン４００ｍｌ、水１００ｍｌを添加し、２層に分離させ、得られた有機層を減圧下濃縮することで溶媒を除去し、濃縮物に固形分濃度４０質量％となるようにＰＧＭＥＡを添加調整した。得られたポリシロキサンの分子量（ポリスチレン換算）、２．３８％ＴＭＡＨ水溶液に対するＡＤＲを合成例１と同様にして測定したところ、Ｍｗ＝１，８１０であり、２．３８％ＴＭＡＨ水溶液に対するＡＤＲは、１，４７０Å／秒であった。【００８７】
＜実施例１（ポジ型感光性シロキサン組成物１）＞
（Ｉａ）：（Ｉｂ）＝（１２質量％）：（８８質量％）の割合で混ぜたポリシロキサン、４−４’−（１−（４−（１−（４−ヒドロキシフェノール）−１−メチルエチル）フェニル）エチリデン）ビスフェノールのジアゾナフトキノン２．８モル変性体（以下「ＰＡＣ」と略す）をポリシロキサンに対して６質量％、ボロン酸系の光酸発生剤「ＣＰＩ−３１０Ｂ」（サンアプロ社製）（以下「ＰＡＧ」と略す）をポリシロキサンに対して３質量％、また界面活性剤として「ＫＦ−５３」（信越化学工業株式会社製）をポリシロキサンに対して０．３質量％の混合物を固形分とし、溶剤としてＰＧＭＥＡ９４％とガンマブチロラクトン６％との混合溶媒により固形分濃度が３５％になるように調整して、感光性シロキサン組成物１を得た。【００８８】
この感光性シロキサン組成物１を、スピンコートにてシリコンウエハ上に塗布し、塗布後ホットプレート上で１００℃でプリベークし、２．３μｍの膜厚になるように調整した。プリベーク後、ステッパの「ＦＸ−６０４」（ＮＡ＝０．１：株式会社ニコン製）のｇ、ｈ線露光機を用い、４５０ｍＪ／ｃｍ2で露光し、２．３８％ＴＭＡＨ水溶液で室温にて１００秒の現像後、純水によるリンスを行った。その後、露光機として「ＰＬＡ−５０１Ｆ」（キヤノン株式会社製）を用いて２０００ｍＪ／ｃｍ2で全面露光することにより、膜中の残存ＰＡＣのブリーチングを行った。ホットプレートを用いて空気中２３０℃で３０分間キュアして硬化膜を作製した。硬化後の最終膜厚は、２．１μｍであった。その後、ＳＥＭ観察を行うことにより、「ＦＸ−６０４」の装置の解像限界である、３μｍのコンタクトホール（前記開口部）パターンが抜けていることが確認された。ここで、コンタクトホール形成の可否は、マスクのコンタクトホール設計の８０％以上のボトムコンタクトの形成で判断した。【００８９】
透過率測定用の試験体は、以下の手順で作製した。同シロキサン組成物１をガラス（「イーグルＸＧ」、厚さ０．７ｍｍ：コーニング社製）上にスピンコートにて塗布し、塗布後ホットプレート上で１００℃でプリベークし、２．３μｍの膜厚になるように調整した。２．３８％ＴＭＡＨ水溶液で室温にて１００秒の現像後、純水によるリンスを行った。その後、「ＰＬＡ−５０１Ｆ」を用いて２０００ｍＪ／ｃｍ2で全面露光することにより、膜中の残存ＰＡＣのブリーチングを行った。ホットプレートを用いて空気中２３０℃で３０分間キュアして硬化膜を作製した。その後、ホットプレートを用いて空気中で３００℃で１時間の熱履歴を加えた。ＳＥＭ観察によりキュア後と熱履歴後の平均膜厚をそれぞれ求めたところ、２．１０μｍ（膜べり無）で変化はなかった。【００９０】
光透過率の測定は、分光光度計として「Ｕ−４０００」（株式会社日立ハイテクノロジーズ製）を用いて、ガラスのみを測定してリファレンスとした。次に透過率測定用の試験体を測定し、膜厚２μｍあたりの波長４００ｎｍでの光透過率を求めたところ、９７％であった。【００９１】
＜実施例２（ポジ型感光性シロキサン組成物２）＞
ＰＡＣをポリシロキサンに対し６質量％から９質量％に変更した以外、実施例１と同様に感光性シロキサン組成物２を得た。
実施例１と同様に基板に塗布し、パターンを形成し、パターンの解像性を確認したところ、５μｍのコンタクトホールパターンが残渣なく抜けていることが確認された。また、実施例１と同様に光透過率を測定し、膜厚２μｍあたりの波長４００ｎｍでの光透過率を求めたところ、９２％であった。また、実施例１と同様に平均膜厚を求めたところ、２．１７μｍから２．１０μｍに減少し、膜べりは３．２％であった。【００９２】
＜比較例１（ポジ型感光性シロキサン組成物３）＞
ＰＡＧを添加しない以外、実施例１と同様に感光性シロキサン組成物３を得た。
実施例１と同様に基板に塗布しパターンを形成し、パターンの解像性を確認したところ、２０μｍのコンタクトホールを形成することができなかった。現像直後は、実施例１と同様に３μｍのコンタクトホールのパターンが確認できることから、２３０℃の加熱硬化時にパターンが熱フローして、コンタクトホールが塞がったと考えられる。また、実施例１と同様に光透過率を測定し、膜厚２μｍあたりの波長４００ｎｍでの光透過率を求めたところ、９７％であった。また、実施例１と同様に平均膜厚を求めたところ、２．１６μｍから２．０９μｍに減少し、膜べりは３．２％であった。【００９３】
＜比較例２（ポジ型感光性シロキサン組成物４）＞
ＰＡＧを添加せず、ＰＡＣをポリシロキサンに対して６質量％から１２質量％に変更した以外、実施例１と同様に感光性シロキサン組成物４を得た。
実施例１と同様に基板に塗布しパターンを形成し、パターンの解像性を確認したところ、５μｍのコンタクトホールパターンが抜けていることが確認された。また、実施例１と同様に光透過率を測定し、膜厚２μｍあたりの波長４００ｎｍでの光透過率を求めたところ、８７％であった。また、実施例１と同様に平均膜厚を求めたところ、２．１７μｍから２．０９μｍに減少し、膜べりは３．７％であった。【００９４】
以上の実施例１、実施例２、比較例１及び比較例２より、実施例１、実施例２のポジ型感光性シロキサン組成物は良好な耐熱性を有し、高感度、高精細にパターンを形成することができることが確認された。【００９５】
なお、本発明は上述した実施の形態１〜５の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【符号の説明】
【００９６】
１  テレビジョン受信機
２  表示モジュール（表示装置）
３  表示パネル（表示装置）
３０、３４、３６、３８、４０  アクティブマトリクス基板
１０  絶縁基板
１１  ゲート配線
１１ａ  ゲート電極
１２  ソース配線
１３  容量配線
１４  層間絶縁膜
１５  ゲート絶縁膜
１６  半導体膜
１７  ｎ+ 膜
１８  ソース電極
１９  ドレイン電極
２０  容量電極
２１  パッシベーション膜
２２  層間絶縁膜
２３  画素電極
２５、３５、３７、３９、４１  ＴＦＴ
Ｃａ、Ｃｂ  開口部
３１  対向基板
３２  液晶層
【図１】
2016125836.tif 000007
【図２】
2016125836.tif 000008
【図３】
2016125836.tif 000009
【図４】
2016125836.tif 000010
【図５】
2016125836.tif 000011
【図６Ａ】
2016125836.tif 000012
【図６Ｂ】
2016125836.tif 000013
【図６Ｃ】
2016125836.tif 000014
【図６Ｄ】
2016125836.tif 000015
【図６Ｅ】
2016125836.tif 000016
【図７Ｆ】
2016125836.tif 000017
【図７Ｇ】
2016125836.tif 000018
【図７Ｈ】
2016125836.tif 000019
【図８】
2016125836.tif 000020
【図９】
2016125836.tif 000021
【図１０】
2016125836.tif 000022
【図１１】
2016125836.tif 000023
【図１２】
2016125836.tif 000024
【図１３】
2016125836.tif 000025
【図１４】
2016125836.tif 000026
【図１５】
2016125836.tif 000027
【図１６】
2016125836.tif 000028
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
（Ｉ）テトラメチルアンモニウムヒドロキシド（ＴＭＡＨ）水溶液に対する溶解速度が異なる少なくとも２種類以上のポリシロキサン、（II）ジアゾナフトキノン誘導体、（III）光酸発生剤、及び（IV）溶剤を含有するポジ型感光性シロキサン組成物であって、
前記ポリシロキサン（Ｉ）が、
（Ａ）下記一般式（１）：
Ｒ1 nＳｉ（ＯＲ2 ）4-n 
（式中、Ｒ1 は、任意のメチレンが酸素で置き換えられてもよい炭素数１〜２０の直鎖状、分岐状若しくは環状のアルキル基、又は炭素数６〜２０で任意の水素がフッ素で置き換えられてもよいアリール基を表し、Ｒ2 は、炭素数１〜５のアルキル基を表し、ｎは０又は１を表す。）
で表されるシラン化合物を塩基性触媒の存在下で加水分解及び縮合させて得られるプリベーク後の膜が５質量％ＴＭＡＨ水溶液に可溶であり、その溶解速度が１０００Å／秒以下であるポリシロキサン（Ia）と、
（Ｂ）前記一般式（１）で表されるシラン化合物を塩基性触媒又は酸性触媒の存在下で加水分解及び縮合させて得られるプリベーク後の膜の２．３８質量％ＴＭＡＨ水溶液に対する溶解速度が１００Å／秒以上であるポリシロキサン（Ib）と
の混合物であることを特徴とするポジ型感光性シロキサン組成物。
【請求項２】
前記ポリシロキサンが、一般式（１）におけるｎ＝０のシラン化合物を２０モル％以下で反応させて得られたことを特徴とする、請求項１に記載のポジ型感光性シロキサン組成物。
【請求項３】
前記ジアゾナフトキノン誘導体、及び前記光酸発生剤の量が、前記ポリシロキサン（Ｉ）１００質量部に対して、夫々３質量部以上１０質量部以下、及び０．０１質量部以上１０質量部以下であることを特徴とする請求項１又は２に記載のポジ型感光性シロキサン組成物。
【請求項４】
基板上に、複数のソース配線と複数のゲート配線とを立体的に交叉するように形成し、前記ソース配線と前記ゲート配線とが交叉する部分の近傍に薄膜トランジスタを形成し、該薄膜トランジスタを介して対応するソース配線に電気的に接続される画素電極を形成してあり、少なくとも前記ソース配線と前記ゲート配線とが交叉する部分における前記ソース配線と前記ゲート配線との間に、請求項１から３までのいずれか１項のポジ型感光性シロキサン組成物の硬化物からなる層間絶縁膜が介在することを特徴とするアクティブマトリクス基板。
【請求項５】
前記層間絶縁膜が、
３００℃以上の耐熱性を有し、
光透過率が９０％以上であり、
３００℃における膜厚減少量が５％以下であり、
比誘電率が４以下であることを特徴とする請求項４に記載のアクティブマトリクス基板。
【請求項６】
前記薄膜トランジスタの上側に、前記硬化物からなる層間絶縁膜をさらに有することを特徴とする請求項４又は５に記載のアクティブマトリクス基板。
【請求項７】
請求項４から６までのいずれか１項に記載のアクティブマトリクス基板と、
該アクティブマトリクス基板上に配置された表示媒体層と、
前記アクティブマトリクス基板に前記表示媒体層を介して対向する対向基板と
を備えることを特徴とする表示装置。
【請求項８】
基板上に、複数のソース配線と複数のゲート配線とを立体的に交叉するように形成し、前記ソース配線と前記ゲート配線とが交叉する部分の近傍に薄膜トランジスタを形成し、該薄膜トランジスタを介して対応するソース配線に電気的に接続される画素電極を形成する工程を有し、少なくとも前記ソース配線と前記ゲート配線とが交叉する部分における前記ソース配線と前記ゲート配線との間に、請求項１から３までのいずれか１項のポジ型感光性シロキサン組成物の硬化物からなる層間絶縁膜を形成する層間絶縁膜形成工程を有するアクティブマトリクス基板の製造方法であって、
前記層間絶縁膜形成工程が、
少なくとも前記ゲート配線上の前記ソース配線と交叉する位置に前記ポジ型感光性シロキサン組成物を用いて膜を形成する工程と、
形成した膜をプリベークする工程と、
プリベークした膜を露光する工程と、
露光した膜を現像する工程と、
現像した膜を焼成する工程と
を有することを特徴とするアクティブマトリクス基板の製造方法。
【国際調査報告】
2016125836.tif 000029
2016125836.tif 000030
2016125836.tif 000031
2016125836.tif 000032
2016125836.tif 000033
2016125836.tif 000034
2016125836.tif 000035
2016125836.tif 000036
2016125836.tif 000037
2016125836.tif 000038